이후 상기 방법 으로부터 블록 공중 합체 를 통해 제조 된 고분자 마이셀 용액 에 블록 공중 합체 중 폴리 ( 2 - 비닐 피리딘 ) 의 비닐 피리딘 단위 비 100 mole % 의 가교 ( 1 , 4 - 디브 로모 부탄 ) ( 상기 화학식 13 ) 의 양 을 계산 하 여 마이셀 용액 에 분산 시킨 후 가교제 의 종류 에 따라 24 시간 에서 180 시간 동안 교반 시킨다 .